(57)【要約】フッ素樹脂繊維集合体と該フッ素樹脂繊維集合体に含浸したマトリックス樹脂とを含み、制動面を有する制動部を備える、ヨー制御用ブレーキパッドが開示される。
2014016891.tif 000002
【特許請求の範囲】
【請求項１】
フッ素樹脂繊維集合体と該フッ素樹脂繊維集合体に含浸したマトリックス樹脂とを含み、制動面を有する制動部を備える、ヨー制御用ブレーキパッド。
【請求項２】
前記制動部における前記マトリックス樹脂の割合が、前記制動部の全質量を基準として２０〜５０質量％である、請求項１に記載のヨー制御用ブレーキパッド。
【請求項３】
前記フッ素樹脂繊維集合体が織物である、請求項１又は２に記載のヨー制御用ブレーキパッド。
【請求項４】
前記制動部の前記制動面とは反対側に設けられた、前記制動部を支持する基盤部を更に備え、
前記基盤部が、非フッ素樹脂繊維集合体と該非フッ素樹脂繊維集合体に含浸したマトリックス樹脂とを含む、
請求項１〜３のいずれか一項に記載のヨー制御用ブレーキパッド。
【請求項５】
前記制動部が、非フッ素樹脂繊維集合体を更に含み、前記フッ素樹脂繊維集合体と前記非フッ素樹脂繊維集合体とが交互に積層されている、請求項１〜４のいずれか一項に記載のヨー制御用ブレーキパッド。
【請求項６】
前記非フッ素樹脂繊維集合体が、綿、毛、絹、麻、レーヨン、ナイロン、アクリル、ビニロン、ポリエステル、ポリオレフィン、ポリウレタン、アラミド、ボロン、ザイロン、ガラス及び炭素から選ばれる少なくとも１種の繊維から形成された集合体である、請求項４又は５に記載のヨー制御用ブレーキパッド。
【請求項７】
シート状の前記フッ素樹脂繊維集合体を２０〜６０枚含み、それら繊維集合体が積層されている、請求項１〜６のいずれか一項に記載のヨー制御用ブレーキパッド。
【請求項８】
シート状の前記フッ素樹脂繊維集合体及びシート状の前記非フッ素樹脂繊維集合体を含み、それら繊維集合体の合計数が２０〜６０枚であり、それら繊維集合体が積層されている、請求項１〜６のいずれか一項に記載のヨー制御用ブレーキパッド。
【請求項９】
前記マトリックス樹脂が、フェノール樹脂組成物又はエポキシ樹脂組成物の硬化物である、請求項１〜８のいずれか一項に記載のヨー制御用ブレーキパッド。
【請求項１０】
くぼみを有する支持部材と、
該くぼみに嵌め込まれた請求項１〜９のいずれか一項に記載のヨー制御用ブレーキパッドと、
を備える、風車のヨー制御用ブレーキ部材。
【発明の詳細な説明】
【技術分野】
【０００１】
本発明は、ヨー制御用ブレーキパッド及びこれを用いたブレーキ部材に関する。
【背景技術】
【０００２】
従来、無潤滑下で耐摩耗性を有する材料として、例えば、フェノール樹脂成形材料（例えば、特許文献１参照。）、カーボン材（例えば、特許文献２参照。）等が知られている。
【先行技術文献】
【特許文献】
【０００３】
【特許文献１】特開２００８−００１８８３号公報
【特許文献２】特開２００８−２４９１２９号公報
【発明の概要】
【発明が解決しようとする課題】
【０００４】
風車のヨー制御を、風車のベアリングに設けられたブレーキパッドを用いて行う場合がある。このヨー制御用ブレーキパッドに対しては、その構造上、風車のナセルの質量等により、高圧の負荷が長期間にわたって加わる。【０００５】
従来の樹脂材料又はカーボン材料をヨー制御ブレーキパッドに使用すると、高圧負荷に対する強度が不足して、ブレーキパッドが割れ易いという問題があった。すなわち、ヨー制御に必要とされる高い耐摩耗性を有しながら、長期にわたる高負荷に耐え得る高い圧縮強度を有するブレーキパッドを得ることは、非常に困難であった。【０００６】
そこで、本発明は、長期にわたる高負荷に耐え得る高い圧縮強度を有し、なおかつ優れた耐摩耗性を有するヨー制御用ブレーキパッドを提供することを目的とする。
【課題を解決するための手段】
【０００７】
本発明は、フッ素樹脂繊維集合体と該フッ素樹脂繊維集合体に含浸したマトリックス樹脂とを含み、制動面を有する制動部を備える、ヨー制御用ブレーキパッドに関する。【０００８】
上記本発明に係るブレーキパッドは、長期にわたる高負荷に耐え得る高い圧縮強度を有し、なおかつ優れた耐摩耗性を有する。【０００９】
制動部におけるマトリックス樹脂の割合は、前記制動部の全質量を基準として２０〜５０質量％であってもよい。また、フッ素樹脂繊維集合体が織物であってもよい。ブレーキパッドがこれら構成を備えることは、圧縮強度及び耐摩耗性の点でより一層有利である。【００１０】
本発明に係るブレーキパッドは、制動部の制動面とは反対側に設けられた、制動部を支持する基盤部を更に備えていてもよい。この基盤部は、非フッ素樹脂繊維集合体と該非フッ素樹脂繊維集合体に含浸したマトリックス樹脂とを含んでいてもよい。【００１１】
制動部は、非フッ素樹脂繊維集合体を更に含み、フッ素樹脂繊維集合体と非フッ素樹脂繊維集合体とが交互に積層されていてもよい。【００１２】
上記非フッ素樹脂繊維集合体は、綿、毛、絹、麻、レーヨン、ナイロン、アクリル、ビニロン、ポリエステル、ポリオレフィン、ポリウレタン、アラミド、ボロン、ザイロン、ガラス及び炭素から選ばれる少なくとも１種の繊維から形成された集合体であってもよい。【００１３】
ブレーキパッドがシート状のフッ素樹脂繊維集合体を２０〜６０枚含み、それら繊維集合体が積層されていてもよい。または、ブレーキパッドがシート状のフッ素樹脂繊維集合体及びシート状の非フッ素樹脂繊維集合体を含み、それら繊維集合体の合計数が２０〜６０枚であり、それら繊維集合体が積層されていてもよい。【００１４】
マトリックス樹脂は、例えば、フェノール樹脂組成物又はエポキシ樹脂組成物の硬化物である。【００１５】
別の側面において、本発明は、くぼみを有する支持部材と、該くぼみに嵌め込まれたブレーキパッドとを備える風車のヨー制御用ブレーキ部材に関する。本発明に係るブレーキ部材は、上記本発明に係るヨー制御用ブレーキパッドを備える。
【発明の効果】
【００１６】
本発明によれば、長期にわたる高負荷に耐え得る高い圧縮強度を有し、なおかつ優れた耐摩耗性を有するブレーキパッドを得ることができる。
【図面の簡単な説明】
【００１７】
【図１】ブレーキパッドの一実施形態を模式的に示す断面図である。
【図２】ブレーキパッドの他の実施形態を模式的に示す断面図である。
【図３】ブレーキパッドの他の実施形態を模式的に示す断面図である。
【図４】ブレーキ部材の一実施形態を示す模式図である。
【発明を実施するための形態】
【００１８】
以下、本発明の実施形態について詳細に説明する。ただし、本発明は以下の実施形態に限定されるものではない。
【００１９】
図１は、ブレーキパッドの一実施形態を示す断面図である。図１に示すブレーキパッド１００は、平坦な制動面Ｓを有する制動部１と、制動部１の制動面Ｓとは反対側に設けられ、制動部１を支持する基盤部２とを備える。
【００２０】
制動部１の制動面Ｓと被制動部材との接触により、非制動部材に対してヨー制御のための摩擦抵抗が加えられる。制動部１は、シート状のフッ素樹脂繊維集合体とこれに含浸したマトリックス樹脂とを有する複数のフッ素樹脂繊維強化樹脂層１０を含む。各フッ素樹脂繊維強化樹脂層１０に含まれるフッ素樹脂繊維集合体は、それらの主面に垂直な方向に沿って積層されている。隣り合うフッ素樹脂繊維強化樹脂層１０のマトリックス樹脂は、通常、互いに一体的に形成されており、両者の間に明りょうな界面が形成されていないことが多い。
【００２１】
制動部１がフッ素樹脂繊維集合体及びマトリックス樹脂を有していることにより、ブレーキパッド１００は、従来の樹脂材料、カーボン焼結体と同等以上の耐摩耗特性を有しながら、非制動部材の質量等に起因して高負荷がかかった場合でも、非制動部材を傷つけることのない摩擦係数の低い特性を有することができる。
【００２２】
制動部１を構成するフッ素樹脂繊維集合体は、主としてフッ素樹脂繊維から構成される。ただし、フッ素樹脂繊維の樹脂等との濡れ性を向上させること、コストダウン等を目的に、フッ素樹脂繊維の低摩擦特性を損なわない範囲で、フッ素樹脂繊維集合体は、交織、混撚又は混綿等の手法により他の繊維素材を含んでいてもよい。
【００２３】
フッ素樹脂繊維集合体及び後述の非フッ素樹脂繊維集合体は、織物、編物、交織物又はフエルトであってもよい。これらの形態の繊維集合体を用いることで、高負荷がかかったときにブレーキパッドが割れることを、より一層効果的に防止することができる。マトリックス樹脂の含浸性の観点から、繊維集合体は、空隙率の調整が容易な織物であってもよい。
【００２４】
フッ素樹脂繊維集合体を形成するフッ素樹脂繊維は、例えば、ポリテトラフルオロエチレン（ＰＴＦＥ）繊維、テトラフルオロエチレン−ヘキサフルオロプロピレン共重合体（ＦＥＰ）繊維、テトラフルオトエチレン−ｐ−フルオロアルキルビニルエーテル共重合体（ＰＦＡ）繊維、ポリクロロトリフルオロエチレン（ＰＣＴＦＥ）繊維、及びエチレン−テトラフルオロエチレン共重合体（ＥＴＦＥ）からなる群より選ばれる１種又は２種類以上の繊維を含むことができる。耐摩耗性の観点からは、例えばＰＴＦＥ繊維を選択することができる。
【００２５】
基盤部２は、シート状の非フッ素樹脂繊維集合体とこれに含浸したマトリックス樹脂とを有する複数の非フッ素樹脂繊維強化樹脂層１１，１２を含む。図１の実施形態に係るブレーキパッド１００において、非フッ素樹脂繊維強化樹脂層１１と非フッ素樹脂繊維強化樹脂層１２とで、異なる種類の非フッ素樹脂繊維が含まれる。
【００２６】
非制動部材と接する制動部１は、優れた耐摩耗性及び高負荷に耐えうる強度が要求されるのに対し、基盤部２は、高負荷に耐えうる強度が要求されるものの、ブレーキパッドを使用する期間内に非制動部材と接することがないため、高度な耐摩耗性は必要とされない。このため、基盤部２は、高負荷に耐えうる強度を備える素材により構成すればよい。ブレーキパッドが、積層構成の異なる制動部１と基盤部２の２層構造を有し、耐摩耗性を付与するフッ素樹脂繊維を制動部１にのみ使用することにより、高価であるフッ素樹脂繊維の使用量を少なくすることができる。これにより低コストと高い耐摩耗性を両立することが可能となる。
【００２７】
非フッ素樹脂繊維集合体は、例えば、綿、毛、絹、麻、レーヨン、ナイロン、アクリル、ビニロン、ポリエステル、ポリオレフィン、ポリウレタン、アラミド、ボロン、ザイロン、ガラス及び炭素から選ばれる少なくとも１種の繊維を含む。低コストの観点からは、天然繊維の綿、合成繊維のポリエステル、又は無機繊維のガラスを選択することができる。高強度の観点から天然繊維の麻、合成繊維のアラミド繊維、又は無機繊維の炭素繊維を選択することができる。
【００２８】
ブレーキパッドを構成するマトリックス樹脂は、フェノール樹脂、エポキシ樹脂、ビニルエステル樹脂及び不飽和ポリエステル樹脂等から選ばれる１種又は２種以上の熱硬化性樹脂を含む熱硬化性樹脂組成物の硬化物であってもよいし、ポリアミド及びポリアセタール等から選ばれる熱可塑性樹脂であってもよい。耐熱性の観点から、熱硬化性樹脂組成物を選択することができる。フェノール樹脂は、フッ素樹脂繊維との濡れ性が良好である。エポキシ樹脂は、繊維との接着性が良好であり、優れた機械特性も有する。制動部又は基盤部を構成する各繊維強化樹脂層のマトリックス樹脂の組成は、互いに同じでもよいし、異なっていてもよい。
【００２９】
フェノール樹脂は、例えば、ノボラック型フェノール樹脂、レゾール型フェノール樹脂又はそれら両方を用いることができる。成形安定性の観点から、レゾール型フェノール樹脂を選択することができる。
【００３０】
エポキシ樹脂は、例えば、ビスフェノールＡグリシジルエーテル型エポキシ樹脂、ビスフェノールＦグリシジルエーテル型エポキシ樹脂、ビスフェノールＳグリシジルエーテル型エポキシ樹脂、ビスフェノールＡＤグリシジルエーテル型エポキシ樹脂、フェノールノボラック型エポキシ樹脂、ビフェニル型エポキシ樹脂及びクレゾールノボラック型エポキシ樹脂からなる群より選ばれる少なくとも１種であってもよい。
【００３１】
マトリックス樹脂の含有率（繊維集合体及びマトリックス樹脂の合計質量に対するマトリックス樹脂の割合）は、２０〜５０質量％であってもよい。マトリックス樹脂の含有率が２０〜５０質量％の範囲内にあることにより、強度及びブレーキパッドとしての摩擦特性が特に良好なものとすることができる傾向がある。同様の観点から、マトリックス樹脂の含有率は、２５〜４５質量％、又は３０〜４０質量％であってもよい。制動部におけるマトリックス樹脂の含有率が上記範囲内にあってもよいし、ブレーキパッド全体でマトリックス樹脂の含有率が上記範囲内にあってもよい。
【００３２】
図２も、ブレーキパッドの一実施形態を示す断面図である。図２に示すブレーキパッド１００は、制動面Ｓを有する制動部１と、制動部１の制動面Ｓとは反対側に設けられ、制動部１を支持する基盤部２とを備える。制動部１において、フッ素樹脂繊維集合体を含むフッ素樹脂繊維強化層１０と、非フッ素樹脂繊維集合体を含む非フッ素樹脂繊維強化層１１とが、交互に積層されている。このように、フッ素樹脂繊維集合体と他の素材の繊維集合体が交互に積層されていることにより、更なる低コスト化が可能である。この場合、耐摩耗性は若干低下するものの、その低下の程度は軽微であり、実用に耐えうる十分な耐摩耗性が得られる。図２に示すブレーキパッド２の基盤部２は、複数の非フッ素樹脂繊維強化層１１から構成される。
【００３３】
図３も、ブレーキパッドの一実施形態を示す断面図である。図３に示すブレーキパッド１００は、制動部１において、繊維集合体（繊維強化樹脂層）の積層方向（各層の主面に垂直な方向）が、制動面Ｓに対して傾斜している点で、図２のブレーキパッドと異なる。このような構成を採用することにより、ブレーキパッドが長時間の摩擦により摩耗しても、最表面である制動面Ｓにフッ素樹脂繊維が露出した状態を保つことができる。そのため、非フッ素樹脂繊維を用いて低コスト化を図りつつ、耐摩耗性をより向上することができる。フッ素樹脂繊維の低摩擦特性を最大限に引き出すために、繊維集合体の積層方向の制動面Ｓに対する角度（傾斜角度）は、２〜９０°であってもよい。成形加工の観点から、傾斜角度が小さいと成型加工の歩留りを高くできることから、傾斜角度を２〜３０°としてもよい。
【００３４】
本発明に係るブレーキパッドは、以上例示した実施形態に限定されるものではなく、本発明の趣旨を逸脱しない範囲で適宜変形が可能である。例えば、非フッ素樹脂繊維強化層から構成される基盤部が必ずしも設けられている必要はない。また、非フッ素樹脂繊維強化層（基盤部）の下部（制動部とは反対側）に、制動面を有する制動部とは別のフッ素樹脂繊維強化層を更に設けてもよい。このように、非フッ素樹脂繊維強化層と、これを両側から挟むフッ素樹脂繊維強化層とから構成されるサンドイッチ構造を採用することにより、積層構成が上下対称又はそれに近似する構成となって、反り低減の効果が得られる。
【００３５】
図４の（ａ）及び（ｂ）は、それぞれ、ヨー制御用ブレーキ部材の一実施形態を示す上面図及び断面図である。図４に示すブレーキ部材２００は、円筒形状のくぼみ１１１を有する支持部材１１０と、くぼみ１１１に嵌め込まれた円筒形状の本実施形態に係るブレーキパッド１００とを有する。複数のブレーキ部材２００が風車のベアリング等に取り付けられて、風車回転面を変動する風向に追尾させるヨー制御装置のブレーキ部材として好適に用いられる。支持部材は、例えば真鍮製である。
【００３６】
ブレーキ部材に組み込まれたブレーキパッド（ディスクパッド）は、ナセルの質量及び風による負荷、さらには、ヨー動作時にはその動荷重も受け止めるため、これに耐えられる強度及び耐久性を有することが必要である。本実施形態に係るブレーキパッドは、強度及び耐久性に優れるため、長期の使用時に割れ、破損を効果的に抑制できる。
【００３７】
ブレーキパッドは継続的に摩耗するため、定期的に交換する必要があるが、その交換頻度はできるだけ少なくすることが望まれる。本実施形態に係るブレーキパッドは、高い耐摩耗性を有することから、寿命が長く、交換頻度を少なくすることができる。さらに、耐摩耗性を向上させたことにより、長い寿命を維持しつつ、制動部の厚みを薄くすることも可能である。その結果、ブレーキ部材の軽量化、原料コストの削減、摩耗粉発生の低減といった効果を得ることができる。
【実施例】
【００３８】
以下、実施例により本発明をより具体的に説明する。ただし、本発明の範囲はこれらの実施例に限定されるものではない。【００３９】
（プリプレグの作製）
１００ｍｍ×１００ｍｍのサイズにカットしたＰＴＦＥ繊維織布（東レ株式会社製、商品名：トヨフロン（登録商標）、品番：２４０２、目付：２０１ｇ／ｍ２）及びガラス繊維織布（日東紡績株式会社製、目付：５７０ｇ／ｍ２）をそれぞれレゾール型フェノール樹脂溶液（日立化成工業株式会社製、商品名：ＶＰ−５１Ｎ）に浸漬し、引き上げた。前記樹脂溶液が含浸した織布を、１１０℃、１０分の加熱により乾燥して、ＰＴＦＥ繊維織布、又はガラス繊維織布と、それらに含浸したマトリックス樹脂とを有するプリプレグを得た。乾燥後のマトリックス樹脂含浸率（プリプレグの質量に対するマトリックス樹脂の割合）は、ＰＴＦＥ樹脂繊維織布のプリプレグでは３７質量％、ガラス繊維織布のプリプレグでは４５質量％であった。マトリックス樹脂の含浸率は、乾燥後のプリプレグ質量から織布一枚の質量を引いた値をマトリックス樹脂含浸量とし、マトリックス含浸量をプリプレグ全体の質量で除して得られる値である。得られたプリプレグを、以下の実施例及び比較例の成形体を作製するために用いた。【００４０】
実施例１
（成形体の作製）
ＰＴＦＥ繊維織布プリプレグを５０枚積層し、３００トン油圧成形機（東邦プレス製作所株式会社製）を用いて、１６５℃、８ＭＰａで１０分プレスした後、１８０℃で１時間加熱して、フェノール樹脂の硬化物をマトリックス樹脂として含む厚み７．５ｍｍの成形体を得た。得られた成形体のいて、ＰＴＦＥ樹脂繊維／マトリックス樹脂＝６６／３４（質量％）であった。繊維及びマトリックス樹脂の含有率は、得られた成形体の質量から用いた繊維織布の質量を引いた値をマトリックス樹脂含有量とし、繊維織布又はマトリックス樹脂含有量を成形体全体の質量で除して得た値である。【００４１】
（圧縮強度試験）
圧縮強度試験は、ＪＩＳ−Ａ  １１０８に基づき、アムスラー式万能試験機（株式会社島津製作所製）を用い、成形体に対して、プリプレグの積層方向に荷重を加えることにより行った。圧縮強度は２１０ＭＰａであった。【００４２】
（摩耗試験）
リングオンディスク型摩耗試験機（株式会社茨城製作所製）を用いて摩耗試験を行った。５０ｍｍ×１０ｍｍ×５ｍｍに切り出したサンプルのＰＴＦＥ繊維織布側に、リング（材質：ＳＵＳ３０４（ＪＩＳ―Ｇ  ４３０３：２００５）、外径：３４ｍｍ、内径：２５．６ｍｍ、巾：４．２ｍｍ）を押しあて、面圧：８ＭＰａ、回転速度：０．１６ｍ／ｓの条件で８時間測定した。時間当たりの摩耗深さは０．０２ｍｍ／ｈであった。【００４３】
実施例２
ＰＴＦＥ繊維織布プリプレグを１７枚、ガラス繊維織布プリプレグを１枚、綿織布プリプレグ（日立化成工材株式会社製、商品名：ＧＰ−５１ＮＳ、マトリックス樹脂含浸率：６０質量％）を４０枚、順番に積層した。得られた積層体を、３００トン油圧成形機（東邦プレス製作所株式会社製）を用いて、１６５℃、８ＭＰａで１０分プレスした後、１８０℃で１時間加熱し、ＰＴＦＥ繊維織布を含む制御部（厚さ２．６ｍｍ）と、ガラス繊維織布を含むガラス繊維織布強化層と綿織布を含む綿繊維強化層とからなる基盤部（厚さ：４．０ｍｍ）とから構成される成形体を得た。得られた成形体において、ＰＴＦＥ樹脂繊維／ガラス繊維／綿繊維／マトリックス樹脂＝３１／５／３１／３３（質量％）であった。【００４４】
得られた成形体について、実施例１と同様に圧縮強度試験及び摩耗試験を行った。圧縮強度は３００ＭＰａであり、時間当たりの摩耗深さは０．０２ｍｍ／ｈであった。【００４５】
実施例３
ＰＴＦＥ繊維織布プリプレグと綿織布プリプレグを交互に２０枚積層し、さらにその下部に綿織布プリプレグを４０枚積層した。得られた積層体を実施例１と同様にプレス及び加熱処理して、ＰＴＦＥ繊維織布と綿繊維織布が交互に積層している制御部（厚さ２．５ｍｍ）と、綿織布が積層している基盤部（厚さ４．０ｍｍ）とから構成される成形体を得た。得られた成形体において、ＰＴＦＥ樹脂繊維／綿繊維／マトリックス樹脂＝２０／４５／３５（質量％）であった。【００４６】
得られた成形体について、実施例１と同様に圧縮強度試験及び摩耗試験を行った。圧縮強度は２８０ＭＰａであり、時間当たりの摩耗深さは０．１０ｍｍ／ｈであった。【００４７】
実施例４
ＰＴＦＥ繊維織布プリプレグを１７枚、綿織布プリプレグ（日立化成工材株式会社製、商品名：ＧＰ−５１ＮＳ）を１６枚、ＰＴＦＥ繊維織布プリプレグを１７枚、順次積層した。得られた積層体を実施例１と同様にプレス及び加熱処理して、ＰＴＦＥ繊維織布強化層が積層している部分（厚さ：２．５ｍｍ）、綿織布強化樹脂層が積層している部分（厚さ１．７ｍｍ）及びＰＴＦＥ繊維織布強化層が積層している部分（厚さ２．５ｍｍ）から構成される成形体を得た。得られた成形体において、ＰＴＦＥ樹脂繊維／綿繊維／マトリックス樹脂＝５６／１１／３３（質量％）であった。【００４８】
得られた成形体について、実施例１と同様に圧縮強度試験及び摩耗試験を行った。圧縮強度は２３０ＭＰａであり、時間当たりの摩耗深さは０．０２ｍｍ／ｈであった。【００４９】
実施例５
ＰＴＦＥ繊維織布プリプレグと綿織布プリプレグを交互に３０枚積層した。得られた積層体を、実施例１と同様にプレス及び加熱熱処理して、成形体を得た。得れた成形体を、積層方向に対して５°傾いた方向に沿って切断して、厚み：２．５ｍｍの制御部としての部分を切り出した。これに、綿織布プリプレグを４０枚積層し、実施例１と同様にプレス及び加熱処理して、ＰＴＦＥ繊維及び綿繊維が傾斜しながら交互に積層している制御部（厚さ２．５ｍｍ）と、綿繊維が積層している基盤部（厚さ４．０ｍｍ）とから構成される成形体を得た。得られた成形体において、ＰＴＦＥ樹脂繊維／綿繊維／マトリックス樹脂＝２１／４６／３３（質量％）であった。【００５０】
得られた成形体について、実施例１と同様に圧縮強度試験及び摩耗試験を行った。圧縮強度は２４０ＭＰａであり、時間当たりの摩耗深さは０．０６ｍｍ／ｈであった。【００５１】
比較例１
綿繊維織布プリプレグを５０枚積層して得た積層体を、実施例１と同様にプレス及び加熱処理して、成形体（綿繊維／マトリックス樹脂＝６７／３３（質量％））を得た。得られた成形体について、実施例１と同様に圧縮強度試験及び摩耗試験を行った。圧縮強度は２６０ＭＰａであり、時間当たりの摩耗深さは２．０ｍｍ／ｈであった。【００５２】
比較例２
カーボン摺動材料（日立化成工業株式会社製、商品名：ヒタロックＨＣＢ−１０、ヒタロックは登録商標）を入手し、実施例１と同様に圧縮強度試験及び摩耗試験を行った。圧縮強度は１００ＭＰａであり、時間当たりの摩耗深さは０．１７ｍｍ／ｈであった。【００５３】
比較例３
フェノール樹脂（エア・ウォーター株式会社製、商品名：ベルパールＳ８９０、ベルパールは登録商標）：７０質量％と、黒鉛（日本黒鉛工業株式会社製、商品名：ＣＢ１５０）：３０質量％とを混練した。得られた混錬物を、１５０℃に熱した金型に入れ、２ＭＰａで５分プレスした後、１８０℃で８時間処理し、フェノール樹脂成形体を得た。得られた成形体について、実施例１と同様に圧縮強度試験及び摩耗試験を行った。圧縮強度は２２０ＭＰａであり、時間当たりの摩耗深さは０．４０ｍｍ／ｈであった。【００５４】
表１に各実施例及び比較例の成形体の圧縮強度及び摩耗深さをまとめて示す。【００５５】
【表１】
2014016891.tif 000003
【００５６】
実施例６
実施例２、比較例２、３で作製した成形体を積層方向に切断して、直径８０ｍｍの円盤形状のブレーキパッドを切り出した。このブレーキパッドを、図４に示す構成のブレーキ部材に適用し、風車において１年間継続して使用した。その結果、実施例２のブレーキパッドは、割れ、欠けがなく、問題なく使用できることが確認された。一方、比較例２及び比較例３のブレーキパッドは、使用１ヶ月で割れ、欠けが確認され、継続して使用することはできなかった。また、実施例２のブレーキパッドでは、２年以上交換せず使用可能な程度の摩耗量であることも確認された。
【符号の説明】
【００５７】
１…制動部、２…基盤部、１０…フッ素繊維樹脂強化層、１１，１２…非フッ素樹脂繊維強化層、１００…ブレーキパッド、１１０…支持部材、１１１…くぼみ、２００…ブレーキ部材、Ｓ…制動面。
【図１】
2014016891.tif 000004
【図２】
2014016891.tif 000005
【図３】
2014016891.tif 000006
【図４】
2014016891.tif 000007
【国際調査報告】
2014016891.tif 000008
2014016891.tif 000009
2014016891.tif 000010
2014016891.tif 000011